(57)【要約】【課題】頑固な油汚れなどであっても、簡単かつ十分に払拭することのできる拭き取り用クロスを提供すること。【解決手段】拭き取り用クロスとして、芯成分がポリプロピレンであり、鞘成分がポリブテンである芯鞘構造からなる複合繊維などのポリオレフィン系親油性繊維を５０重量％以上含有する拭き取り層と、レーヨン系繊維などの親水性繊維を５０重量％以上含有する保持層とを積層形成し、その保持層に、アルコール類、有機酸塩類および水を含有する洗浄剤を含浸させる。これによって、拭き取り面に接触する拭き取り層が、油とのなじみがよく、かつ、拭き取り面に対する機械的強度が保持されるので、良好な掻き取り性能が発現され、しかも、保持層において保持される洗浄剤が、その拭き取り層の表面から滲み出すため、たとえ頑固な油汚れなどであっても、簡単かつ十分に払拭することができる。【選択図】　　なし【特許請求の範囲】
【請求項１】
拭き取り面に接触する拭き取り層と、洗浄剤を保持するための保持層とを備え、
前記拭き取り層が、ポリオレフィン系親油性繊維を５０重量％以上含有し、
前記保持層が、親水性繊維を５０重量％以上含有することを特徴とする、拭き取り用クロス。
【請求項２】
前記拭き取り層が、芯鞘構造からなる複合繊維を含有することを特徴とする、請求項１に記載の拭き取り用クロス。
【請求項３】
前記芯鞘構造の芯成分がポリプロピレンであり、鞘成分がポリブテンであることを特徴とする、請求項２に記載の拭き取り用クロス。
【請求項４】
前記保持層の親水性繊維が、レーヨン系繊維であることを特徴とする、請求項１〜３のいずれかに記載の拭き取り用クロス。
【請求項５】
前記洗浄剤が、アルコール類、有機酸塩類および水を含有することを特徴とする、請求項１〜４のいずれかに記載の拭き取り用クロス。
【発明の詳細な説明】
【０００１】
【発明の属する技術分野】
本発明は、拭き取り用クロス、詳しくは、油汚れなどの頑固な汚れを拭き取るための拭き取り用クロスに関する。
【０００２】
【従来の技術】
家庭用台所や業務用厨房などにおいて、オーブンレンジや換気扇などに付着した油汚れ、とりわけ、こびりついて炭化したような油汚れは、その清掃が困難であり、従来より、そのような油汚れを落とすために、洗浄剤や研磨剤を含有する種々のウエットクロスが提案されている。
【０００３】
例えば、特開２００２−２６３０４３号公報には、表層部が、ポリエステル系芯鞘型複合繊維などの熱可塑性繊維層から形成され、裏層部が、レーヨン繊維などの親水性繊維層から形成されるワイピング用不織布が提案されている。
【０００４】
【特許文献１】
特開２００２−２６３０４３号公報
【発明が解決しようとする課題】
しかし、特開２００２−２６３０４３号公報に記載されるワイピング用不織布では、表層部が、ポリエステル系芯鞘型複合繊維などの熱可塑性繊維層から形成されるが、油とのなじみが不十分であり、また、油汚れを掻き取るための強度も十分でないため、実用的には、油汚れを、より簡単かつ十分に払拭できるものの開発が望まれている。
【０００５】
本発明は、このような事情に鑑みなされたもので、その目的とするところは、頑固な油汚れなどであっても、簡単かつ十分に払拭することのできる拭き取り用クロスを提供することにある。
【０００６】
【課題を解決するための手段】
上記目的を達成するために、本発明の拭き取り用クロスは、拭き取り面に接触する拭き取り層と、洗浄剤を保持するための保持層とを備え、前記拭き取り層が、ポリオレフィン系親油性繊維を５０重量％以上含有し、前記保持層が、親水性繊維を５０重量％以上含有することを特徴としている。
【０００７】
また、本発明では、前記拭き取り層が、芯鞘構造からなる複合繊維を含有することが好ましく、前記芯鞘構造の芯成分がポリプロピレンであり、鞘成分がポリブテンであることが好ましい。
【０００８】
また、本発明では、前記保持層の親水性繊維が、レーヨン系繊維であることが好ましい。
【０００９】
また、本発明では、前記洗浄剤が、アルコール類、有機酸塩類および水を含有することが好ましい。
【００１０】
【発明の実施の形態】
本発明の拭き取り用クロスは、拭き取り面に接触する拭き取り層と、洗浄剤を保持するための保持層とを備えている。
【００１１】
本発明において、拭き取り層は、ポリオレフィン系親油性繊維を、５０重量％以上含有している。ポリオレフィン系親油性繊維を５０重量％以上含有することで、油とのなじみをよくして、かつ、拭き取り面に対する機械的強度を保持して、良好な掻き取り性能を発現することができる。
【００１２】
ポリオレフィン系親油性繊維としては、例えば、ポリエチレン、ポリプロピレン、ポリブテンなど、あるいは、これらの共重合体などの繊維が挙げられる。これらポリオレフィン系親油性繊維は、単独で用いてもよく、また、２種以上併用してもよい。好ましくは、ポリプロピレンおよびポリブテンの繊維が用いられる。
【００１３】
また、拭き取り層は、このようなポリオレフィン系親油性繊維を、拭き取り層中、５０重量％以上、好ましくは、８０〜１００重量％、さらに好ましくは、１００重量％含有している。ポリオレフィン系親油性繊維の含有量が、これより少ないと、掻き取り性能が低下する。
【００１４】
また、拭き取り層には、ポリオレフィン系親油性繊維が、上記した割合で含有されていれば、それ以外の繊維を含有していてもよい。そのような繊維としては、その目的および用途によって、ポリオレフィン系親油性繊維以外の親油性繊維および／または親水性繊維から適宜選択される。
【００１５】
ポリオレフィン系親油性繊維以外の親油性繊維としては、公定水分率が８未満、好ましくは、０〜７．５の繊維であって、より具体的には、例えば、アセテート系繊維、プロミックス系繊維、ビニロン系繊維、ナイロン系繊維、トリアセテート系繊維、ポリクラール系繊維、アクリル系繊維、ポリウレタン系繊維、ポリエチレンテレフタレート系繊維、ポリエステル系繊維、フッ素系繊維、ビニリデン系繊維、ポリ塩化ビニル系繊維などが挙げられる。これら親油性繊維は、単独で用いてもよく、また、２種以上併用してもよい。好ましくは、アクリル系繊維、ポリエチレンテレフタレート系繊維が用いられる。
【００１６】
また、親水性繊維としては、公定水分率が８以上、好ましくは、８．５〜１５の繊維であって、より具体的には、例えば、綿、絹、麻、レーヨン系繊維、ポリノジック系繊維、キュプラ系繊維、ウール系繊維などが挙げられる。これら親水性繊維は、単独で用いてもよく、また、２種以上併用してもよい。好ましくは、綿、レーヨン系繊維が用いられる。
【００１７】
また、本発明において、拭き取り層は、芯鞘構造からなる複合繊維を含有していることが好ましい。拭き取り層に、芯鞘構造からなる複合繊維を含有させることで、より一層、掻き取り性能を向上させることができる。
【００１８】
芯鞘構造からなる複合繊維としては、上記した各種の繊維の芯鞘構造からなる複合繊維が挙げられ、より具体的には、例えば、ポリエチレン／ポリプロピレン、ポリエチレン／ポリブテン、ポリプロピレン／ポリブテンなどのポリオレフィン系親油性繊維のみから形成される芯鞘構造からなる複合繊維や、ポリオレフィン系親油性繊維／ポリオレフィン系親油性繊維以外の親油性繊維から形成される芯鞘構造からなる複合繊維、さらには、ポリオレフィン系親油性繊維／親水性繊維から形成される芯鞘構造からなる複合繊維などが挙げられる。このような芯鞘構造からなる複合繊維は、単独で用いてもよく、また、２種以上併用してもよい。好ましくは、ポリオレフィン系親油性繊維のみから形成される芯鞘構造からなる複合繊維、さらに好ましくは、芯成分がポリプロピレンであり、鞘成分がポリブテンである芯鞘構造からなる複合繊維が用いられる。芯成分がポリプロピレンであり、鞘成分がポリブテンである芯鞘構造からなる複合繊維を用いれば、各々がもつ繊維の強度を高めることが可能であり、顕著な掻き取り性能を発現することができる。
【００１９】
拭き取り層において、このような芯鞘構造からなる複合繊維が含有される割合は、拭き取り層においてポリオレフィン系親油性繊維が５０重量％以上含有されていれば、特に制限されないが、例えば、５０重量％以上、さらには、９０〜１００重量％、とりわけ、１００重量％含有されていることが好ましい。
【００２０】
すなわち、本発明では、拭き取り層において、ポリオレフィン系親油性繊維が５０重量％以上含有されていれば、そのポリオレフィン系親油性繊維は、芯鞘構造からなる複合繊維として含有されていてもよく、また、芯鞘構造でない通常の繊維として含有されていてもよい。また、これとは逆に、ポリオレフィン系親油性繊維が５０重量％以上含有されていれば、ポリオレフィン系親油性繊維以外の親油性繊維や親水性繊維は、ポリオレフィン系親油性繊維とともに、芯鞘構造からなる複合繊維として含有されていてもよく、また、芯鞘構造でない通常の繊維として含有されていてもよい。
【００２１】
なお、ポリオレフィン系親油性繊維が５０重量％以上含有されていれば、ポリオレフィン系親油性繊維以外の親油性繊維／親水性繊維から形成される芯鞘構造からなる複合繊維、ポリオレフィン系親油性繊維以外の親油性繊維のみから形成される芯鞘構造からなる複合繊維、あるいは、親水性繊維のみから形成される芯鞘構造からなる複合繊維を含有させてもよいが、芯鞘構造からなる複合繊維としては、好ましくは、少なくともポリオレフィン系親油性繊維が含有されている芯鞘構造からなる複合繊維が用いられる。
【００２２】
なお、このような芯鞘構造からなる複合繊維は、公知の方法により、例えば、同心芯鞘型、偏心芯鞘型などとして形成されるが、本発明においては、同心芯鞘型が好ましく用いられる。
【００２３】
また、本発明において、保持層は、親水性繊維を５０重量％以上含有している。親水性繊維を５０重量％以上含有することで、洗浄剤を良好に保持することができる。
【００２４】
親水性繊維としては、上記した親水性繊維と同様に、公定水分率が８以上、好ましくは、８．５〜１５の繊維であって、より具体的には、例えば、綿、絹、麻、レーヨン系繊維、ポリノジック系繊維、キュプラ系繊維、ウール系繊維などが挙げられる。これら親水性繊維は、単独で用いてもよく、また、２種以上併用してもよい。好ましくは、綿、レーヨン系繊維、さらに好ましくは、レーヨン系繊維が用いられる。レーヨン系繊維を用いれば、保持層において洗浄剤を良好に保持することができる。
【００２５】
また、保持層は、このような親水性繊維を、保持層中、５０重量％以上、好ましくは、８０〜１００重量％、さらに好ましくは、１００重量％含有している。
親水性繊維の含有量が、これより少ないと、洗浄剤の保持性能が低下する。
【００２６】
また、保持層には、親水性繊維が、上記した割合で含有されていれば、それ以外の繊維を含有していてもよい。そのような繊維としては、その目的および用途によって、親油性繊維から適宜選択される。
【００２７】
親油性繊維としては、ポリオレフィン系親油性繊維を含み、上記した親油性繊維と同様に、公定水分率が８未満、好ましくは、０〜７．５の繊維であって、より具体的には、例えば、ポリエチレン繊維、ポリプロピレン繊維、ポリブテン繊維、アセテート系繊維、プロミックス系繊維、ビニロン系繊維、ナイロン系繊維、トリアセテート系繊維、ポリクラール系繊維、アクリル系繊維、ポリウレタン系繊維、ポリエチレンテレフタレート系繊維、ポリエステル系繊維、フッ素系繊維、ビニリデン系繊維、ポリ塩化ビニル系繊維などが挙げられる。これら親油性繊維は、単独で用いてもよく、また、２種以上併用してもよい。好ましくは、アクリル系繊維、ポリエチレンテレフタレート系繊維が用いられる。
【００２８】
また、本発明において、保持層に保持される洗浄剤としては、特に制限されないが、アルコール類、有機酸塩類および水を含有していることが好ましい。アルコール類、有機酸塩類および水を含有する洗浄剤であれば、保持層において良好に保持され、かつ、無機塩やアミンなどが含まれないため、手肌に対する安全性を確保でき、また、富栄養化に対する影響を低減することができる。
【００２９】
アルコール類としては、例えば、メチルアルコール、エチルアルコール、プロピルアルコール、イソプロピルアルコールなどが挙げられる。これらアルコール類は、単独で用いてもよく、また、２種以上併用してもよい。好ましくは、安全性および拭き取り後の揮発性の観点から、エチルアルコールが用いられる。
【００３０】
有機酸塩類としては、例えば、クエン酸ナトリウム、クエン酸カリウム、クエン酸カルシウム、コハク酸ナトリウム、酒石酸ナトリウム、酒石酸カリウムなどが挙げられる。これら有機酸塩類は、単独で用いてもよく、また、２種以上併用してもよい。有機酸塩類を用いれば、安全性の向上を図ることができる。好ましくは、クエン酸ナトリウムが用いられる。
【００３１】
そして、洗浄剤は、例えば、アルコール類が洗浄剤中に５〜２０重量％、好ましくは、８〜１５重量％となるように、また、有機酸塩類が洗浄剤中に０．１〜３．０重量％、好ましくは、０．２〜２．０重量％となるように、そして、水がそれらの残量となるようにして、アルコール類、有機酸塩類および水を配合することにより、調製することができる。なお、このような洗浄剤には、防腐剤などの公知の添加剤を適宜配合してもよい。
【００３２】
このような洗浄剤であれば、そのｐＨがほぼ７付近であり、拭き取り面および手肌に対する影響を顕著に低減することができる。
【００３３】
そして、本発明の拭き取り用クロスは、特に制限されないが、例えば、拭き取り層および保持層を形成するとともに、保持層に洗浄剤を含浸させることによって、得ることができる。
【００３４】
例えば、拭き取り層や保持層は、乾式法、湿式法（抄紙方式）、水流交絡法（ウォータージェット法）などの公知の方法によって不織布として形成し、それらを、接着剤または熱融着によって接着することにより、２層構造のクロスとして形成することができる。
【００３５】
より具体的には、例えば、まず、保持層を、乾式法や湿式法（抄紙方式）などの公知の方法によって不織布として形成し、次いで、その保持層の上に、溶融状態にある拭き取り層を形成する繊維を均一に落下させて、これらを保持層に熱融着させることにより、２層構造のクロスとして形成することができる。
【００３６】
なお、拭き取り層および保持層を積層する割合は、特に制限されないが、例えば、拭き取り層１００容量部に対して、保持層が、４０〜８０容量部、好ましくは、５０〜７０容量部であり、より具体的には、拭き取り層が、ほぼ均一な厚み（３×１０６Ｎ／ｍ２の加圧下における厚み、以下同じ）として、０．２〜０．８ｍｍ、好ましくは、０．３〜０．７ｍｍとして形成され、保持層が、ほぼ均一な厚みとして、０．１〜０．５ｍｍ、好ましくは、０．２〜０．４ｍｍとして形成されることが好ましい。このような割合とすることにより、保持層により十分量の洗浄剤を保持しつつ、拭き取り層において良好な掻き取り性能を発現させることができる。
【００３７】
また、保持層に洗浄剤を含浸させるには、特に制限されないが、例えば、ディップロールコーター法、グラビアロールコーター法、スプレーコート法、リバースロールコーター法、ダイレクトロールコーター法、キスロールコーター法、インバースナイフコーター法、エアナイフコーター法、オポジットナイフコーター法、ハケ塗り法などの公知の方法を用いて含浸させればよい。なお、保持層の上からシャワー状に洗浄剤をかけるシャワー法によって含浸することもできる。洗浄剤を含浸させる割合は、例えば、保持層の重量に対して、３〜７倍、好ましくは、４〜６倍程度であることが好ましい。
【００３８】
このようにして得られる本発明の拭き取り用クロスは、拭き取り面に接触する拭き取り層が、ポリオレフィン系親油性繊維を５０重量％以上含有しているため、油とのなじみがよく、かつ、拭き取り面に対する機械的強度が保持されるので、良好な掻き取り性能が発現され、しかも、保持層において保持される洗浄剤が、拭き取り層の表面から滲み出すため、たとえ頑固な油汚れなどであっても、簡単かつ十分に払拭することができる。
【００３９】
また、本発明の拭き取り用クロスは、一度の払拭で、汚れの掻き取りおよび洗浄を実施できるので、例えば、研磨剤を用いる場合のように、研磨剤による研磨およびその研磨剤の拭き取りのような二度拭きを必要とせず、清掃作業の効率化を図ることができる。
【００４０】
そのため、本発明の拭き取り用クロスは、特に制限されないが、家庭用台所や業務用厨房などにおいて、オーブンレンジや換気扇などに付着した油汚れ、とりわけ、こびりついて炭化したような油汚れを清掃するためのウエットクロスとして、好適に用いることができる。
【００４１】
【実施例】
以下に、実施例および比較例を挙げて本発明をさらに具体的に説明するが、本発明は、これら実施例および比較例に何ら限定されるものではない。
【００４２】
１）実施例および比較例の調製
表１に示す組成および割合で、実施例１〜７および比較例１〜６の拭き取り用クロスを調製した。
【００４３】
より具体的には、表１に示す組成および割合（各層における重量％）において、まず、保持層をウォータージェット法により、厚さ０．３ｍｍの不織布として調製した。次いで、この保持層の上に、溶融した拭き取り層を形成する繊維を、均一に落下させて、拭き取り層を、厚さ０．５ｍｍの不織布として保持層の上に熱融着させた。その後、表１に示す組成および割合において配合されている洗浄剤８ｇ（保持層に対して重量で約５倍）を、保持層に、シャワー法により含浸することによって、拭き取り用クロスを調製した。
【００４４】
２）評価
得られた各実施例および各比較例の拭き取り用クロスを用いて、５×５ｃｍ２の面積の油汚れを５往復払拭したときの掻き取り性能、洗浄性能を下記のランクにより評価するとともに、洗浄剤の含浸前後の重量変化から洗浄剤の保持性能を、下記のランクにより評価した。その結果を表１に示す。
【００４５】
なお、掻き取り性能の評価は、洗浄剤の含浸前のものについて実施し、洗浄性能は、洗浄剤の含浸後のものについて実施した。
【００４６】
（掻き取り性能）
掻き取り性能を次の通り評価した。
【００４７】
◎：面積の３／４以上払拭できた
○：面積の２／４以上３／４未満払拭できた
△：面積の１／４以上２／４未満払拭できた
×：面積の１／４未満しか払拭できなかった
（洗浄性能）
洗浄性能を次の通り評価した。
【００４８】
◎：面積の４／５以上払拭できた
○：面積の３／５以上４／５未満払拭できた
△：面積の２／５以上３／５未満払拭できた
×：面積の２／５未満しか払拭できなかった
（洗浄剤の保持性能）
洗浄剤の保持性能を次の通り評価した。
【００４９】
◎：含浸された洗浄液の全てを保持できた
○：含浸された洗浄液の３／４以上を保持できた
△：含浸された洗浄液の２／４以上３／４未満を保持できた
×：含浸された洗浄液の２／４未満しか保持できなかった
【００５０】
【表１】
2004141294.tif 000002
【発明の効果】
本発明の拭き取り用クロスによれば、たとえ頑固な油汚れなどであっても、簡単かつ十分に払拭することができる。そのため、本発明の拭き取り用クロスは、家庭用台所や業務用厨房などにおいて、オーブンレンジや換気扇などに付着した油汚れ、とりわけ、こびりついて炭化したような油汚れを清掃するためのウエットクロスとして、好適に用いることができる。